(57)【特許請求の範囲】
【請求項１】
外周面にラジアル軸受面が形成されたジャーナルと、コンロッドが連結されるクランクピンと、前記ジャーナルと前記クランクピンとを連結し、端面にスラスト軸受面が形成されたウェブとを有するクランクシャフトの製造方法であって、
前記スラスト軸受面に切削加工を施して仕上げることにより、前記スラスト軸受面のプラトー率Ｒδｃを０．６μｍ以下とするクランクシャフトの製造方法。
【発明の詳細な説明】
【技術分野】
【０００１】
本発明は、クランクシャフトの製造方法に関する。
【背景技術】
【０００２】
エンジン等の内燃機関に設けられるクランクシャフトは、ジャーナルの外周面及びウェブの端面が軸受メタルにより摺動支持される。クランクシャフトは、回転時の摺動抵抗を低減するために、軸受メタルと摺動する摺動面を精度良く仕上げる必要がある。例えば特許文献１には、クランクシャフトの軸受部位（摺動面）を、Ｒａ０．２〜０．５μｍ程度の表面粗さに研削加工した後、ラッピングテープによりＲａ０．１μｍ以下に仕上げる加工方法が示されている。
【先行技術文献】
【特許文献】
【０００３】
【特許文献１】特開２００３−１８４８８３号公報
【発明の概要】
【発明が解決しようとする課題】
【０００４】
研削加工は、砥石を加工面に押し付けることにより行われるが、種々の砥粒が固着した砥石は高価であるため、加工コストが高くなってしまう。一方、クランクシャフトのウェブの端面に形成される摺動面（スラスト軸受面）は、ジャーナルの外周面に形成される摺動面（ラジアル軸受面）と比べて要求される加工精度が低い。そこで、加工コストの低減を図るために、クランクシャフトのスラスト軸受面の仕上げ加工を、研削加工から切削加工に換えることが検討されている。
【０００５】
しかし、切削仕上げ面は研削仕上げ面と表面性状が全く異なるため、研削仕上げ面に対する評価方法（例えばＲａに基づく評価方法）では、切削仕上げ面を適性に評価することができない場合がある。すなわち、研削仕上げ面は、図４に示すように非常に微細な凹凸が形成され、突出した凸部が少なく、凸部の高さが比較的揃っているため（点線参照）、相手材への攻撃性が低く、耐摩耗性に優れている。一方、切削仕上げ面は、図５に示すように、周期的で比較的大きな凹凸が形成され、突出した凸部が多く、凸部の高さがあまり揃っていないため（点線参照）、相手材への攻撃性が高く、摩耗や焼付き等の不具合が生じやすい。この切削仕上げ面は、Ｒａが小さい場合でも摩耗や焼付きが生じることがあるため、Ｒａに基づく評価方法では適正に評価することができない。このように、切削加工により仕上げられた摺動面を評価する方法は確立されていないため、摺動面の切削加工条件を調整することができず、切削仕上げされた摺動面を有するクランクシャフトは実用化に至っていないのが現状である。
【０００６】
本発明の解決すべき技術的課題は、切削加工により仕上げられたスラスト軸受面を適正に評価することができる方法を見出し、かかるスラスト軸受面を有するクランクシャフトを実用化することにある。
【課題を解決するための手段】
【０００７】
本発明者は、鋭意検討を重ね、プラトー率Ｒδｃにより切削仕上げ面の摺動性を評価できることを見出した。プラトー率Ｒδｃとは、ＪＩＳ  Ｂ０６０１：２００１で規定されているように、粗さ曲線の負荷曲線において、二つの負荷長さ率Ｒｍｒ１、Ｒｍｒ２に一致する切断レベルＣ（Ｒｒｍ１）、Ｃ（Ｒｒｍ１）の高さ方向の差のことを言う。プラトー率Ｒδｃが小さいときには、その表面に略平坦な領域が形成されていると言うことができる。従って、切削加工により仕上げられた摺動面において、プラトー率Ｒδｃが所定値以下である場合、この摺動面には略平坦な領域が形成されており、相手材への攻撃性が低いと言える。本発明者の検証によれば、切削仕上げされたスラスト軸受面のプラトー率Ｒδｃ（切断レベル：１０〜８０％）が０．６μｍ以下であれば、相手材（軸受メタル）への攻撃性が十分に低く焼付きが生じないため、クランクシャフトとして使用することができ、切削仕上げされたスラスト軸受面のプラトー率Ｒδｃ（切断レベル：１０〜８０％）が０．６μｍを超えていれば、相手材への攻撃性が高く焼付きが生じる恐れがあるため、クランクシャフトとして使用できないことが明らかとなった。
【０００８】
以上より、本発明は、外周面にラジアル軸受面が形成されたジャーナルと、コンロッドが連結されるクランクピンと、前記ジャーナルと前記クランクピンとを連結し、端面にスラスト軸受面が形成されたウェブとを有するクランクシャフトの製造方法であって、前記スラスト軸受面に切削加工を施して仕上げることにより、前記スラスト軸受面のプラトー率Ｒδｃを０．６μｍ以下とするクランクシャフトの製造方法として特徴づけることができる。
【０００９】
また、本発明は、外周面にラジアル軸受面が形成されたジャーナルと、コンロッドが連結されるクランクピンと、前記ジャーナルと前記クランクピンとを連結し、端面にスラスト軸受面が形成されたウェブとを有するクランクシャフトであって、前記スラスト軸受面が切削加工により仕上げられ、前記スラスト軸受面のプラトー率Ｒδｃ（切断レベル：１０〜８０％）が０．６μｍ以下であるクランクシャフトとして特徴づけることができる。
【００１０】
さらに、切削仕上げされたスラスト軸受面の算術平均粗さＲａが０．２５μｍ以下であれば、あるいは、十点平均粗さＲｚjisが０．８μｍ以下であれば、さらに優れた摺動性を有すると言える。尚、Ｒａ及びＲｚjisは、ＪＩＳ  Ｂ０６０１：２００１に規定されている表面粗さパラメータである。
【発明の効果】
【００１１】
以上のように、本発明によれば、切削加工により仕上げられたスラスト軸受面を適正に評価することができ、これにより切削仕上げされたスラスト軸受面を有するクランクシャフトの実用化が可能となる。
【図面の簡単な説明】
【００１２】
【図１】クランクシャフトの側面図である。
【図２】上記クランクシャフトの拡大図である。
【図３】図２のＸ−Ｘ線における断面図である。
【図４】研削加工面の表面性状（凹凸）を示す図である。
【図５】切削加工面の表面性状（凹凸）を示す図である。
【発明を実施するための形態】
【００１３】
本発明の一実施形態に係るクランクシャフト１は、図１に示すように、エンジン（図示省略）に対して回転支持されるジャーナル２と、ピストンのコンロッド（図示省略）が連結されるクランクピン３と、ジャーナル２とクランクピン３とを連結するウェブ４とを有する。本実施形態のクランクシャフト１は、直列３気筒エンジンに設けられるものであり、クランクピン３が３箇所に設けられ、各クランクピン３の軸方向両側にジャーナル２が設けられる。
【００１４】
クランクシャフト１には、図２に示すように、ラジアル軸受面Ｒ及びスラスト軸受面Ｔが形成され、これらの面がエンジンブロック（図示省略）に設けられた軸受メタル１０、２０により摺動支持される。具体的には、各ジャーナル２の外周面に設けられたラジアル軸受面Ｒが、軸受メタル１０の円筒状内周面１１で摺動支持され、各ウェブ４のジャーナル２側の端面のうち、内径側の領域に設けられたスラスト軸受面Ｔが、軸受メタル２０の端面２１で摺動支持される。本実施形態では、図３に示すように、２つの半円筒形状の軸受メタル１０がジャーナル２を上下から挟むように配置される。また、Ｃ形平板状の軸受メタル２０が、スラスト軸受面Ｔの図中上半分の領域と接触摺動する位置に配置される。
【００１５】
スラスト軸受面Ｔは、切削加工で仕上げられた面であり、プラトー率Ｒδｃ（切断レベル：１０〜８０％）が０．６μｍ以下、好ましくは０．４μｍ以下とされ、且つ、Ｒａが０．２５μｍ以下とされる。ラジアル軸受面Ｒは、研削加工及びラッピング加工により仕上げられた面であり、例えばＲａが０．１μｍ以下とされる。クランクシャフト１の表面のうち、ラジアル軸受面Ｒ及びスラスト軸受面Ｔ以外の領域には、仕上げ加工が施されていない。例えば、ジャーナル２とウェブ４との境界部に設けられたぬすみ部５（図２参照）は熱処理前に形成された切削面であり、ウェブ４のスラスト軸受面Ｔよりも外径側の領域（カウンターウエイトの表面など）は鍛造面とされる。
【００１６】
クランクシャフト１は、鍛造工程、切削工程、及び熱処理工程（焼入れ）を経た後、最後に仕上げ加工が施されて完成する。仕上げ加工において、ラジアル軸受面Ｒには研削加工及びラッピング加工が施され、スラスト軸受面Ｔには切削加工が施される。
【００１７】
そして、完成したクランクシャフト１は、検査工程で良否判別が行われる。スラスト軸受面Ｔは、プラトー率Ｒδｃに基づいて評価される。すなわち、スラスト軸受面Ｔのプラトー率Ｒδｃが所定値以下であれば、そのクランクシャフト１は良品と判別され、スラスト軸受面Ｔのプラトー率Ｒδｃが所定値を超えていれば、そのクランクシャフト１は不良品と判別される。本実施形態では、プラトー率Ｒδｃ（切断レベル：１０〜８０％）が０．６μｍ以下であるか否かでクランクシャフト１の良否判別が行われる。このように、プラトー率Ｒδｃに基づいてスラスト軸受面Ｔを評価することで、切削仕上げが施されたスラスト軸受面Ｔの適正な評価が可能となる。従って、プラトー率Ｒδｃの値が所定値以下となるように加工条件を調整することが可能となり、切削仕上げされたスラスト軸受面Ｔを有する実用可能なクランクシャフト１が得られる。
【００１８】
本実施形態では、スラスト軸受面Ｔの評価が、プラトー率Ｒδｃだけでなく、Ｒａに基づいて行われる。具体的には、Ｒａが０．２５μｍ以下であればそのクランクシャフト１は良品と判別され、Ｒａが０．２５μｍを超えていればそのクランクシャフト１は不良品と判別される。これにより、スラスト軸受面Ｔの評価の信頼性がさらに高められる。尚、Ｒａに換えて、あるいはＲａに加えて、Ｒｚjisによる評価を行ってもよい。例えば、Ｒｚjisが０．８μｍ以下であればそのクランクシャフト１は良品と判別され、Ｒｚjisが０．８μｍを超えていればそのクランクシャフト１は不良品と判別される。
【実施例１】
【００１９】
本発明の有効性を確認するため、以下のような試験を行った。まず、切削加工により仕上げられたスラスト軸受面を有するクランクシャフト（実施例１〜３及び比較例１〜３）を用意し、各クランクシャフトのプラトー率Ｒδｃ（切断レベル：１０〜８０％）、算術平均粗さＲａ、及び十点平均粗さＲｚjisを測定した。その結果を表１に示す。
【００２０】
【表１】
0005916195.tif 000002
【００２１】
そして、各クランクシャフトに対して摺動試験を実施した。具体的には、５０００Ｎのスラスト荷重を負荷した状態でクランクシャフトを回転数２０００ｒｐｍで５時間回転させた後、スラスト軸受面と摺動する軸受メタル（スラストワッシャ）の焼付きの有無を確認した。その結果、表１に示すとおり、実施例１〜３については焼付きが生じず、比較例１〜３については焼付きが生じた。この試験結果から、切削加工により仕上げられたスラスト軸受面を有し、本発明が規定するプラトー率の範囲を満たす実施例１〜３は、耐摩耗性に優れた良品であることが確認された。
【符号の説明】
【００２２】
１     クランクシャフト
２     ジャーナル
３     クランクピン
４     ウェブ
１０   軸受メタル
２０   軸受メタル
Ｒ     ラジアル軸受面
Ｔ     スラスト軸受面
【図１】
0005916195.tif 000003
【図２】
0005916195.tif 000004
【図３】
0005916195.tif 000005
【図４】
0005916195.tif 000006
【図５】
0005916195.tif 000007